(57)【特許請求の範囲】
【請求項１】
アゾ系重合開始剤および／または有機過酸化物と、還元剤との存在下、アルコールを必須に含む水性溶媒中で、Ｎ−ビニルラクタムを必須とする単量体成分を重合する工程を含むＮ−ビニルラクタム系重合体の製造方法であって、
上記アルコールは、メチルアルコール、エチルアルコール、イソプロピルアルコール、ｎ−プロピルアルコール、ｎ−ブチルアルコール、ｓｅｃ−ブチルアルコールおよびｔ−ブチルアルコールのうちの１種または２種以上であり、
上記単量体成分は、全単量体成分１００質量％中、Ｎ−ビニルラクタムを９０質量％以上含み、
上記還元剤には、次亜リン酸および／またはその塩が含まれることを特徴とするＮ−ビニルラクタム系重合体の製造方法。
【請求項２】
上記次亜リン酸および／またはその塩の使用量が、全単量体成分１モルに対し、０．３ｇ以上、５．０ｇ以下である請求項１に記載の製造方法。
【請求項３】
上記Ｎ−ビニルラクタム系重合体のＫ値が１０〜５０である請求項１または２に記載の製造方法。
【発明の詳細な説明】
【技術分野】
【０００１】
本発明は、Ｎ−ビニルラクタム系重合体の製造方法に関する。より詳しくは、加熱後の着色の少ないＮ−ビニルラクタム系重合体の製造方法に関するものである。
【背景技術】
【０００２】
Ｎ−ビニルラクタム系重合体、例えばポリビニルピロリドンは、水溶性で安全な機能性ポリマーとして、幅広い分野で用いられている。例えば、化粧品、医農薬中間体、食品添加物、感光性電子材料、粘着付与剤等の用途や、種々の特殊工業用途（例えば、中空糸膜の製造）に用いられている。特に、低分子量のポリビニルピロリドンは、上記各種用途に有用である。
【０００３】
低分子量のポリビニルピロリドンは、一般的に、水媒体中、金属触媒の存在下で、過酸化水素を重合開始剤として、Ｎ−ビニル−２−ピロリドンを重合することにより製造される（特許文献１、２、３参照）。特に、各種用途に有用な、分子量が比較的低いポリビニルピロリドンを、低温・短時間で、安全に製造する方法として、過酸化水素、金属触媒、アンモニアおよび／またはアミン化合物の存在下で、ビニルピロリドンを含む単量体成分の重合反応を行い、ポリビニルピロリドンを製造する方法が報告されている（特許文献３参照）。
【０００４】
しかし、上記方法によって得られたポリビニルピロリドンは、乾燥して粉体化した後、長期保存すると、着色することがあり、製品価値を著しく下げるという問題があった。
【先行技術文献】
【特許文献】
【０００５】
【特許文献１】特開昭６２−６２８０４号公報
【特許文献２】特開平１１−７１４１４号公報
【特許文献３】特開２００２−１５５１０８号公報
【発明の概要】
【発明が解決しようとする課題】
【０００６】
そこで、本発明では、Ｎ−ビニルラクタム系重合体の着色を抑えることのできる製造方法を提供することを課題として掲げた。
【課題を解決するための手段】
【０００７】
本発明は、アゾ系重合開始剤および／または有機過酸化物と還元剤との存在下、アルコールを必須に含む水性溶媒中で、Ｎ−ビニルラクタムを必須とする単量体成分を重合する工程を含むＮ−ビニルラクタム系重合体の製造方法である。
【０００８】
上記重合工程では、さらに、次亜リン酸および／またはその塩の存在下で重合を行うことが好ましい。
【０００９】
本発明には、上記製造方法で得られ、窒素通気下、２６０℃で６０分加熱後の黄色度が２５以下であり、かつ、ハンターＬａｂ色空間におけるｂ値が１３以下であるＮ−ビニルラクタム系重合体、あるいはさらに主鎖末端に次亜リン酸および／またはその塩に由来する構造単位を有するＮ−ビニルラクタム系重合体も包含される。
【発明の効果】
【００１０】
本発明のＮ−ビニルラクタム系重合体の製造方法は、アルコールを必須に含む水性溶媒中で特定の重合開始剤および還元剤を用いて重合を行っているため、高温で加熱しても着色が起こらないＮ−ビニルラクタム系重合体を容易に得ることができた。
【発明を実施するための形態】
【００１１】
本発明のＮ−ビニルラクタム系重合体の製造方法は、アゾ系重合開始剤および／または有機過酸化物と還元剤との存在下、アルコールを必須に含む水性溶媒中で、重合を行うところに特徴を有する。以下、本発明を詳細に説明する。
【００１２】
［Ｎ−ビニルラクタム系重合体の製造方法（重合工程）］
＜単量体成分＞
本発明法は、Ｎ−ビニルラクタムを必須とする単量体成分を重合する方法である。Ｎ−ビニルラクタムは、ラクタム環を有する単量体であり、例えば、Ｎ−ビニル−２−ピロリドン、Ｎ−ビニルカプロラクタム、Ｎ−ビニル−４−ブチルピロリドン、Ｎ−ビニル−４−プロピルピロリドン、Ｎ−ビニル−４−エチルピロリドン、Ｎ−ビニル−４−メチルピロリドン、Ｎ−ビニル−４−メチル−５−エチルピロリドン、Ｎ−ビニル−４−メチル−５−プロピルピロリドン、Ｎ−ビニル−５−メチル−５−エチルピロリドン、Ｎ−ビニル−５−プロピルピロリドン、Ｎ−ビニル−５−ブチルピロリドン、Ｎ−ビニル−４−メチルカプロラクタム、Ｎ−ビニル−６−メチルカプロラクタム、Ｎ−ビニル−６−プロピルカプロラクタム、Ｎ−ビニル−７−ブチルカプロラクタム等が挙げられる。
【００１３】
Ｎ−ビニルラクタムの中でも、重合性が良好であり、得られる重合体の高温での色調の安定性が良好であることから、Ｎ−ビニル−２−ピロリドンおよび／またはＮ−ビニルカプロラクタムを必須単量体とすることが好ましい。
【００１４】
単量体として、Ｎ−ビニルラクタム以外のその他の単量体（以下、その他の単量体と称する）を併用してもよい。その他の単量体としては、例えば、アクリル酸、メタクリル酸、アクリル酸のアルキルエステル（メチルアクリレート、エチルアクリレート等）、メタクリル酸のアルキルエステル（メチルメタクリレート、エチルメタクリレート等）、アクリル酸のアミノアルキルエステル（ジエチルアミノエチルアクリレート等）、メタクリル酸のアミノアルキルエステル、アクリル酸とグリコールとのモノエステル、メタクリル酸とグリコールとのモノエステル（ヒドロキシエチルメタクリレート等）、アクリル酸のアルカリ金属塩、メタクリル酸のアルカリ金属塩、アクリル酸のアンモニウム塩、メタクリル酸のアンモニウム塩、アクリル酸のアミノアルキルエステルの第４級アンモニウム誘導体、メタクリル酸のアミノアルキルエステルの第４級アンモニウム誘導体、ジエチルアミノエチルアクリレートとメチルサルフェートとの第４級アンモニウム化合物、ビニルメチルエーテル、ビニルエチルエーテル、ビニルスルホン酸のアルカリ金属塩、ビニルスルホン酸のアンモニウム塩、スチレンスルホン酸、スチレンスルホン酸塩、アリルスルホン酸、アリルスルホン酸塩、メタリルスルホン酸、メタリルスルホン酸塩、酢酸ビニル、ビニルステアレート、Ｎ−ビニルイミダゾール、Ｎ−ビニルアセトアミド、Ｎ−ビニルホルムアミド、Ｎ−ビニルカルバゾール、アクリルアミド、メタクリルアミド、Ｎ−アルキルアクリルアミド、Ｎ−メチロールアクリルアミド、Ｎ，Ｎ−メチレンビスアクリルアミド、グリコールジアクリレート、グリコールジメタクリレート、ジビニルベンゼン、グリコールジアリルエーテル等が挙げられる。
【００１５】
得られる重合体を例えば中空糸膜の製造に使用した場合に中空糸膜の生産性が向上することから、Ｎ−ビニルラクタムとその他の単量体の合計（以下、全単量体成分）を１００質量％とした場合のＮ−ビニルラクタムの使用割合は５０質量％以上が好ましく、８０質量％以上がより好ましく、９０質量％以上がさらに好ましく、１００質量％であることが最も好ましい。従って、全単量体成分におけるその他の単量体の使用割合は、５０質量％未満が好ましく、２０質量％未満がより好ましく、１０質量％未満がさらに好ましく、０質量％が最も好ましい。
【００１６】
なお、全単量体成分中のその他の単量体等の使用割合を計算するときは、その他の単量体が酸基の塩を有する場合は当該酸基の塩を対応する酸基として（酸換算）、アミノ基の塩を有する場合には当該アミノ基の塩を対応するアミノ基として（アミン換算）、計算するものとする。全単量体成分由来の構造単位に対するその他の単量体に由来する構造等を計算する場合、Ｎ−ビニルラクタム系重合体の全質量に対する、還元剤（連鎖移動剤）由来の構造単位を計算する場合も同様に、該当する場合には酸換算、アミン換算で計算するものとする。
【００１７】
＜重合開始剤＞
単量体の重合に際しては、重合開始剤を用いる。本発明では、重合開始剤として、アゾ系重合開始剤および／または有機過酸化物を用いる。アゾ系重合開始剤とは、アゾ結合を有し、熱等によりラジカルを発生する化合物を言う。
【００１８】
本発明で使用可能なアゾ系重合開始剤としては、２，２’−アゾビス−２−アミジノプロパン二塩酸塩、２，２’−ビス(２−イミダゾリン−２−イル)［２，２’−アゾビスプロパン］二塩酸塩、２，２’−ビス(２−イミダゾリン−２−イル)［２，２’−アゾビスプロパン］二硫酸塩、２，２’−アゾビス［２−（２−イミダゾリン−２−イル)プロパン］二硫酸塩二水和物、２，２’−アゾビス−（プロパン−２−カルボアミジン）二塩酸塩、２，２’−アゾビス［Ｎ−（２−カルボキシエチル）−２−メチルプロピオンアミジン］、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−メチルプロパン）二塩酸塩、２，２’−アゾビス｛２−メチル−Ｎ−［１，１−ビス（ヒドロキシメチル）−２−ヒドロキシエチル］プロピオンアミド｝、２，２’−アゾビス［Ｎ−（２−ヒドロキシエチル）−２−メチルプロパンアミド］、４，４’−アゾビス−４−シアノバレリン酸、アゾビスイソブチロニトリル、２，２’−アゾビス（４−メトキシ−２，４−ジメチルバレロニトリル）等が例示される。これらの中でも、低分子量のＮ−ビニルラクタム系重合体を効率よく製造できることから、また、得られる重合体の高温での色調が良好になることから、１０時間半減温度が３０℃以上９０℃以下であるものが好ましく、より好ましくは１０時間半減温度が４０℃以上７０℃以下であるものである。具体的には、２，２’−アゾビス−２−アミジノプロパン二塩酸塩が好ましい。また、カルボキシル基を有するアゾ系重合開始剤（２，２’−アゾビス［Ｎ−（２−カルボキシエチル）−２−メチルプロピオンアミジン］等）は、着色に悪影響を及ぼすことがあるので、使用は控えた方がよい。
【００１９】
本発明で使用可能な有機過酸化物としては、ターシャリーブチルヒドロペルオキシド、ジターシャリーブチルペルオキシド、クメンヒドロペルオキシド、ターシャリーヘキシルヒドロペルオキシド、ｐ−メンタンヒドロペルオキシド等のアルキルヒドロペルオキシド；ターシャリーブチルペルオキシアセテート、ジスクシノイルペルオキシド、過酢酸等が例示される。上記有機過酸化物の中でも、低分子量のＮ−ビニルラクタム系重合体を効率よく製造でき、また、得られる重合体の高温での色調が良好になることから、アルキルヒドロペルオキシドが好ましく、ターシャリーブチルヒドロペルオキシドが特に好ましい。また、これらの有機過酸化物の中でも、１０時間半減温度が３０℃以上１８０℃以下のものが好ましく、より好ましくは１０時間半減温度が４０℃以上１７０℃以下のものである。
【００２０】
本発明で使用する重合開始剤は、上記アゾ系重合開始剤、上記有機過酸化物から選択される１種または２種以上を必須とするが、その他の重合開始剤を併用しても構わない。そのような開始剤としては、例えば、過硫酸ナトリウム、過硫酸カリウム、過硫酸アンモニウム等の過硫酸塩、過酸化水素等が例示される。
【００２１】
上記重合開始剤の使用量（複数種使用する場合はその総量）は、特に言及する場合を除き、全単量体成分１モルに対して、１５ｇ以下、より好ましくは０．１〜１２ｇであることが好ましい。
【００２２】
上記重合開始剤の中でも、低分子量のＮ−ビニルラクタム系重合体を効率よく製造でき、かつ、得られる重合体の高温での色調が良好になることから、アゾ系重合開始剤を使用する場合には、全単量体成分の１モルに対して、１．９ｇ以下とすることが好ましく、１．６ｇ以下とすることがより好ましく、１．２ｇ以下とすることがさらに好ましく、１．１ｇ以下とすることが特に好ましい。アゾ系重合開始剤の使用量の下限は、全単量体成分１モルに対して、０．１ｇ以上が好ましく、０．２ｇ以上がより好ましい。有機過酸化物を使用する場合も、その使用量の好適範囲は、アゾ系重合開始剤と同様である。
【００２３】
重合開始剤の反応系（重合釜）への添加方法としては、特に限定はされないが、重合中に実質的に連続的に添加する量が、重合開始剤の全使用量の５０質量％以上であることが好ましい。特に好ましくは８０質量％以上であり、全量を連続的に添加することが最も好ましい。重合開始剤を連続的に添加する場合、その滴下速度は変えてもよい。
【００２４】
なお、本発明において「重合中」とは、重合開始時点以降、重合終了時点以前を表す。本発明において、「重合開始時点」とは重合装置に単量体の少なくとも一部および開始剤の少なくとも一部の両方が添加された時点を指し、「重合終了時点」とは、単量体成分の全量の重合装置への添加が終了した時点を指す。
【００２５】
重合開始剤は、水性溶媒に溶解せずにそのまま添加してもよいが、水性溶媒に溶解して反応系（重合釜）へ添加することが好ましい。
【００２６】
＜還元剤＞
本発明では、低分子量のＮ−ビニルラクタム系重合体を得るために、還元剤（連鎖移動剤）を用いる。使用可能な還元剤は、メルカプトエタノール、チオグリセロール、チオグリコール酸、２−メルカプトプロピオン酸、３−メルカプトプロピオン酸、チオリンゴ酸、チオグリコール酸オクチル、３−メルカプトプロピオン酸オクチル、２−メルカプトエタンスルホン酸、ｎ−ドデシルメルカプタン、オクチルメルカプタン、ブチルチオグリコレート等の、チオール化合物；四塩化炭素、塩化メチレン、ブロモホルム、ブロモトリクロロエタン等の、ハロゲン化物；イソプロパノール、グリセリン等の、第２級アルコール；亜リン酸、亜リン酸塩、次亜リン酸、次亜リン酸塩、およびこれらの水和物等；亜硫酸、亜硫酸水素、亜二チオン酸、メタ重亜硫酸、およびその塩等の重亜硫酸塩（水に溶解して重亜硫酸塩を発生する化合物を含む）等の、低級酸化物およびその塩等が挙げられる。これらの塩は、ナトリウム等の金属塩、アンモニウム塩または有機アミン塩である。上記還元剤は、２種以上用いてもよい。
【００２７】
本発明では、還元剤（連鎖移動剤）として、次亜リン酸および／またはその塩（以下、次亜リン酸（塩））を含むものを用いることが好ましい。これにより、Ｎ−ビニルラクタム系重合体の主鎖末端に次亜リン酸（塩）に由来する構造を導入することができる。次亜リン酸（塩）に由来する構造を主鎖末端に導入するのは、Ｎ−ビニルラクタム系重合体の高温における色調が特に良好になるためである。また、低分子量のＮ−ビニルラクタム系重合体を効率よく製造できる。
【００２８】
還元剤（連鎖移動剤）として次亜リン酸（塩）を用いる場合、次亜リン酸塩か、１０質量％水溶液に調製したときの２５℃でのｐＨが６以上の次亜リン酸部分中和塩が好ましい。上記調製時のｐＨが６未満の次亜リン酸部分中和塩や次亜リン酸を用いると、Ｎ−ビニルラクタム系単量体が加水分解するおそれがある。
【００２９】
次亜リン酸（塩）を反応系（重合釜）に存在させるには、次亜リン酸（塩）を反応系に添加する態様、次亜リン酸と、これと塩を形成する化合物とを別々に反応系に添加する態様のいずれでも構わない。
【００３０】
還元剤（連鎖移動剤）は、重合開始前に反応容器（重合釜）に添加してもよい（初期仕込みという）し、全部またはその一部を重合中に反応容器（重合釜）に添加してもよいが、重合開始前に全量を反応容器（重合釜）に添加する（初期仕込みする）態様が好ましい。この態様により、還元剤（連鎖移動剤）が効率よく反応するので、低いＫ値の重合体が得られるばかりでなく、還元剤（連鎖移動剤）の残存量を少なくすることができる。なお、本発明において「重合開始前」とは、上記重合開始時点より前を表し、「重合終了後」とは、上記重合終了時点より後を表す。還元剤（連鎖移動剤）は、重合中に反応系（重合釜）へ実質的に連続的に添加する場合は、例えば、実質的に連続的に添加する量を全使用量の５０質量％以上とすることができる。
【００３１】
反応系における次亜リン酸（塩）の存在量は、全単量体成分１モルに対して、５．０ｇ以下とすることが好ましく、４．５ｇ以下とすることがより好ましく、４．０ｇ以下とすることがさらに好ましい。次亜リン酸（塩）の存在量の下限は、全単量体成分１モルに対して、０．５ｇ以上が好ましく、１．０ｇ以上がより好ましい。次亜リン酸（塩）の存在量が多すぎると、連鎖移動に寄与しない次亜リン酸（塩）（重合体末端に取り込まれない次亜リン酸（塩））が増加し、例えば中空糸膜の製造に使用した場合に性能が低下する傾向にある。また、存在量が少なすぎると、次亜リン酸（塩）に由来する構造の量が好適範囲より少なくなって、着色や吸湿性を抑制する効果が充分発現しないおそれがある。次亜リン酸（塩）には水和物も含まれる。次亜リン酸アンモニウム塩も連鎖移動剤としての作用を有するため、重合の際に用いても構わないが、アンモニウム塩は臭気の原因となるため、多量に使用しないことが望ましい。
【００３２】
還元剤（連鎖移動剤）の添加量（総量）は、特に言及する場合を除き、次亜リン酸（塩）も含めて、全単量体成分１モルに対して、０．５〜２０ｇ、より好ましくは１．０〜１５ｇである。０．５ｇ未満であると、分子量の制御ができなかったり、着色を抑制する効果が発現しないおそれがあり、逆に、２０ｇを超えると、連鎖移動剤が残留し、重合体組成物の純度が低下するおそれがある。
【００３３】
＜還元性化合物＞
重合開始剤の分解触媒等として作用する還元性化合物として、重金属イオン（あるいは重金属塩）を使用してもよい。本発明で重金属とは、比重が４ｇ／ｃｍ3以上の金属を意味する。重金属の中でも鉄および／または銅が好ましく、上記還元性化合物として、モール塩（Ｆｅ（ＮＨ4）2（ＳＯ4）2・６Ｈ2Ｏ）、硫酸第一鉄・７水和物、塩化第一鉄、塩化第二鉄、硫酸銅（Ｉ）および／またはその水和物、硫酸銅（ＩＩ）および／またはその水和物、塩化銅（ＩＩ）および／またはその水和物等の重金属塩等を用いることが好ましい。
【００３４】
上記重金属イオンを使用する場合、その使用量は、重合反応完結時における重合反応液の全質量に対して好ましくは０．１〜１０ｐｐｍであることが好ましい。重金属イオンの含有量が０．１ｐｐｍ未満であると、重金属イオンによる効果が十分に発現しないおそれがある。一方、重金属イオンの含有量が１０ｐｐｍを超えると、得られる重合体の色調の悪化を来たすおそれがある。
【００３５】
＜その他の添加剤＞
上記重合反応においては、重合反応の促進やＮ−ビニルラクタムの加水分解の防止等を目的として、アンモニアおよび／またはアミン化合物を用いてもよい。アンモニアやアミン化合物は、重合反応において、助触媒として機能する。すなわち、アンモニアおよび／またはアミン化合物が反応系に含まれると、含まれない場合に比較して、重合反応の進行がより一層促進される。また、塩基性ｐＨ調節剤としても機能しうる。なお、アンモニアは臭気の原因となり、また着色にも影響を及ぼすため、量を抑えて用いることが好ましい。アンモニアを用いるときは、常温にて気体状の単体としてそのまま用いてもよいし、水溶液（アンモニア水）として用いてもよい。アンモニアおよび／またはアミン化合物の添加は、任意の適切な方法で行うことができ、例えば、重合初期より反応容器内に仕込んでおいてもよいし、重合中に反応容器中に逐次添加してもよい。
【００３６】
アミン化合物としては、任意の適切なアミン化合物を採用し得る。具体的には、第１級アミン、第２級アミン、第３級アミンが挙げられる。上記アミンは、１種のみであってもよいし、２種以上であってもよい。
【００３７】
上記第１級アミンとしては、例えば、モノエタノールアミン、アリルアミン、イソプロピルアミン、ジアミノプロピルアミン、エチルアミン、２−エチルヘキシルアミン、３−（２−エチルヘキシルオキシ）プロピルアミン、３−エトキシプロピルアミン、３−（ジエチルアミノ）プロピルアミン、３−（ジブチルアミノ）プロピルアミン、テトラメチルエチレンジアミン、ｔ−ブチルアミン、ｓｅｃ−ブチルアミン、プロピルアミン、３−（メチルアミノ）プロピルアミン、３−（ジメチルアミノ）プロピルアミン、３−メトキシプロピルアミンが挙げられる。上記第１級アミンは、１種のみ用いてもよいし、２種以上を併用してもよい。
【００３８】
上記第２級アミンとしては、例えば、ジメチルアミン、ジエチルアミン、ジプロピルアミン、ジイソプロピルアミン、Ｎ−メチルエチルアミン、Ｎ−メチルプロピルアミン、Ｎ−メチルイソプロピルアミン、Ｎ−メチルブチルアミン、Ｎ−メチルイソブチルアミン、Ｎ−メチルシクロヘキシルアミン、Ｎ−エチルプロピルアミン、Ｎ−エチルイソプロピルアミン、Ｎ−エチルブチルアミン、Ｎ−エチルイソブチルアミン、Ｎ−エチルシクロヘキシルアミン、Ｎ−メチルビニルアミン、Ｎ−メチルアリルアミン等の脂肪族第２級アミン；Ｎ−メチルエチレンジアミン、Ｎ−エチルエチレンジアミン、Ｎ，Ｎ’−ジメチルエチレンジアミン、Ｎ，Ｎ’−ジエチルエチレンジアミン、Ｎ−メチルトリメチレンジアミン、Ｎ−エチルトリメチレンジアミン、Ｎ，Ｎ’−ジメチルトリメチレンジアミン、Ｎ，Ｎ’−ジエチルトリメチレンジアミン、ジエチレントリアミン、ジプロピレントリアミン等の脂肪族ジアミンおよびトリアミン；Ｎ−メチルベンジルアミン、Ｎ−エチルベンジルアミン、Ｎ−メチルフェネチルアミン、Ｎ−エチルフェネチルアミン等の芳香族アミン；Ｎ−メチルエタノールアミン、Ｎ−エチルエタノールアミン、Ｎ−プロピルエタノールアミン、Ｎ−イソプロピルエタノールアミン、Ｎ−ブチルエタノールアミン、Ｎ−イソブチルエタノールアミン等のモノアルカノールアミン；ジエタノールアミン、ジプロパノールアミン、ジイソプロパノールアミン、ジブタノールアミン等のジアルカノールアミン；ピロリジン、ピペリジン、ピペラジン、Ｎ−メチルピペラジン、Ｎ−エチルピペラジン、モルホリン、チオモルホリン等の環状アミン；が挙げられる。上記第２級アミンは、１種のみ用いてもよいし、２種以上を併用してもよい。これらの第２級アミンのうち、ジアルカノールアミンおよびジアルキルアミンが好ましく、ジアルカノールアミンがより好ましく、中でもジエタノールアミンが特に好適である。
【００３９】
上記第３級アミンとしては、例えば、トリメチルアミン、トリエチルアミン、トリプロピルアミン、トリイソプロピルアミン、トリエタノールアミン、トリプロパノールアミン、トリイソプロパノールアミン、トリブタノールアミン等のトリアルカノールアミンが挙げられる。上記第３級アミンは、１種のみ用いてもよいし、２種以上を併用してもよい。これらの第３級アミンのうち、トリアルカノールアミンが好ましく、中でもトリエタノールアミンが特に好適である。
【００４０】
上記アンモニアおよびアミン化合物を使用する場合の使用量は、両者の合計で、Ｎ−ビニルラクタム１００質量部に対して０．０２質量部以上が好ましく、０．０５〜１質量部がより好ましい。上記範囲であれば、反応速度が向上する傾向にあり、反応中のｐＨの低下に伴うＮ−ビニルラクタムの加水分解や着色を抑制する効果が得られる。
【００４１】
なお、上記重金属塩として銅塩を用い、さらに上記アンモニアを用いる場合、銅のアンミン錯塩が形成し得る。銅のアンミン錯塩としては、例えば、ジアンミン銅塩（［Ｃｕ（ＮＨ3）2］2ＳＯ4・Ｈ2Ｏ、［Ｃｕ（ＮＨ3）2］Ｃｌ等）、テトラアンミン銅塩（［Ｃｕ（ＮＨ3）4］ＳＯ4・Ｈ2Ｏ、［Ｃｕ（ＮＨ3）4］Ｃｌ2等）が挙げられる。
【００４２】
＜重合溶媒＞
本発明のＮ−ビニルラクタム系重合体の製造方法は、Ｎ−ビニルラクタムを必須とする単量体成分をアルコールを必須に含む水性溶媒中で重合する方法である。用い得るアルコールとしては、メチルアルコール、エチルアルコール、イソプロピルアルコール、ｎ−プロピルアルコール、ｎ−ブチルアルコール、ｓｅｃ−ブチルアルコール、ｔ−ブチルアルコール等が挙げられる。アルコールは２種以上を用いてもよい。アルコールを含む水性溶媒を用いるのは、理由は定かではないが、得られる重合体の着色（特に高温加熱着色）を抑制する効果が見出されたからである。
【００４３】
本発明において水性溶媒とは、水とアルコールを含む混合溶媒を表す。水とアルコール以外に、グリセリン；ポリエチレングリコール；ジメチルホルムアルデヒド等のアミド類；ジエチルエーテル、ジオキサン等のエーテル類等を混合してもよいが、水とアルコールからなることが好ましい。水性溶媒中、アルコール量は、２０〜９５質量％が好ましく、４０〜９０質量％がより好ましい。アルコール量が２０質量％より少ないと着色を抑制する効果が充分発現しないことがある。一方で、９５質量％を超えると、還元剤の反応性が低下するおそれがある。なお、この場合、残部は水である。
【００４４】
重合工程は、好ましくは、重合終了後の固形分濃度（溶液のうちの不揮発分の濃度である）が、重合溶液１００質量％に対して１０〜８０質量％となるように行うことが好ましく、２０〜７０質量％がより好ましく、３０〜６０質量％がさらに好ましい。
【００４５】
＜その他の重合条件＞
重合の際の温度は好ましくは７０℃以上であり、より好ましくは７５〜１１０℃であり、さらに好ましくは８０〜１０５℃である。重合時の温度が上記範囲であれば、残存単量体成分が少なくなり、重合体の分散性が向上する傾向にある。なお、重合時の温度は、重合反応の進行中において、常に一定に保持する必要はなく、例えば、室温から重合を開始し、適当な昇温時間または昇温速度で設定温度まで昇温し、その後、設定温度を保持するようにしてもよいし、単量体成分や開始剤等の滴下方法に応じて、重合反応の進行中に経時的に重合温度を変動（昇温または降温）させてもよい。
【００４６】
重合時のｐＨとしては、不純物あるいは副生成物の発生を抑制する観点から、６以上が好ましく、７以上がより好ましく、１１以下が好ましい。
【００４７】
反応系内の圧力としては、常圧（大気圧）下、減圧下、加圧下のいずれであってもよいが、得られる重合体の分子量の点では、常圧下、または、反応系内を密閉し、加圧下で行うことが好ましい。また、加圧装置や減圧装置、耐圧性の反応容器や配管等の設備の点では、常圧（大気圧）下で行うことが好ましい。反応系内の雰囲気としては、空気雰囲気でもよいが、不活性雰囲気とするのが好ましく、例えば、重合開始前に系内を窒素等の不活性ガスで置換することが好ましい。
【００４８】
重合時間（上記重合開始時点から重合終了時点の間）は、３０分以上、５時間以下であることが好ましい。重合時間が長くなると、重合液の着色が大きくなる傾向にある。上記重合終了時点後、重合液に残存する単量体を低減する目的等で、熟成工程（重合後、加温・保温条件下で保持する工程をいう）を設けてもよい。熟成時間は通常、１分以上、４時間以内である。熟成時間中に、更に重合開始剤（ブースター）を添加すれば、重合液に残存する単量体を低減できることから好ましい。
【００４９】
重合後期においては、単量体の添加終了時間よりも、開始剤の滴下終了時間を遅らすことが、重合液に残存する単量体を低減することができることから好ましい。より好ましくは１〜１２０分遅らせることであり、５〜６０分遅らせることがさらに好ましい。
【００５０】
＜有機酸の添加＞
本発明では、重合反応終了後、反応液に有機酸またはその水溶液を添加することが好ましい。この際、重合反応時の反応温度を維持して行うことが好ましい。これにより、残存するＮ−ビニルラクタムが、酸によって加水分解されるので、未反応の単量体量（すなわち、反応液中における単量体の残存量）を低減することができる。例えば、単量体がＮ−ビニル−２−ピロリドンであるならば、酸によって２−ピロリドンへと加水分解される。
【００５１】
残存単量体量を低減するのに使用可能な有機酸として好ましいものは、有機酸添加時の反応液温度より高い沸点（例えば１００℃以上）を有するカルボン酸であり、具体的には、例えば、ギ酸、酢酸、プロピオン酸、シュウ酸、マロン酸、コハク酸、アスパラギン酸、クエン酸、グルタミン酸、フマル酸、リンゴ酸、マレイン酸、フタル酸、トリメリト酸、ピロメリト酸等が挙げられる。これらの有機酸は、単独で用いても２種以上を併用してもよい。
【００５２】
有機酸の使用量は、重合反応時のＮ−ビニルラクタムの使用量に応じて適宜調節すればよく、特に限定されるものではないが、例えば、重合後の反応液のｐＨが好ましくは５以下、より好ましくは３以上、４以下になるようにすればよい。具体的には、有機酸の使用量は、Ｎ−ビニルラクタムの使用量に対して、好ましくは１００ｐｐｍ以上、３０，０００ｐｐｍ以下、より好ましくは５００ｐｐｍ以上、２０，０００ｐｐｍ以下である。
【００５３】
＜乾燥工程＞
重合工程で得られたＮ−ビニルラクタム系重合体溶液から、Ｎ−ビニルラクタム系重合体を得るには、乾燥する工程を行う。乾燥工程は、粉体化等を行う工程であり、粉砕工程も含む。乾燥や粉砕は、公知の一般的方法で行えばよく、例えば、噴霧乾燥、凍結乾燥、流動床乾燥、ドラム乾燥、ベルト式乾燥等により、粉末を得ることができる。常圧で加熱乾燥する場合は、乾燥温度は１００〜２００℃程度、乾燥時間は０．２〜１８０分程度が好ましい。減圧下で乾燥する場合は、減圧度に応じて乾燥温度を適宜選択すればよい。
【００５４】
＜その他の工程＞
Ｎ−ビニルラクタム系重合体の粉末（製品）を得るには、乾燥工程の前に、精製工程、脱塩工程、濃縮工程、希釈工程等を含んでいてもよい。反応液（重合液）を陽イオン交換樹脂で処理することにより、得られるＮ−ビニルラクタム系重合体溶液の色調を改善することができる。陽イオン交換樹脂で処理する工程は、重合中（重合工程と並行して）または重合後に行うことができる。重合反応中における陽イオン交換樹脂による処理は、任意の適切な方法で処理し得る。好ましくは、単量体成分の重合反応が行われている反応容器中へ陽イオン交換樹脂を添加することにより行う。具体的には、例えば、重合反応が行われている反応容器中へ陽イオン交換樹脂を添加して微細に懸濁させ、その後に濾過する方法が挙げられる。陽イオン交換樹脂による処理の時間は、任意の適切な時間を採用し得る。好ましくは１分〜２４時間であり、より好ましくは３分〜１２時間であり、さらに好ましくは５分〜２時間である。処理時間が短すぎると色調改善効果が充分に発現しないおそれがある。処理時間が長すぎると生産性が悪くなるおそれがある。
【００５５】
＜本発明のＮ−ビニルラクタム系重合体＞
本発明のＮ−ビニルラクタム系重合体は、Ｎ−ビニルラクタムに由来する構造単位を必須として含んでいる。Ｎ−ビニルラクタムに由来する構造単位とは、Ｎ−ビニルラクタムがラジカル重合して形成される構造単位であり、Ｎ−ビニルラクタムの重合性炭素炭素二重結合が炭素炭素単結合になった構造である。
【００５６】
本発明のＮ−ビニルラクタム系重合体に含まれる全単量体成分由来の構造単位（Ｎ−ビニルラクタムに由来する構造単位とその他の単量体に由来する構造単位の総量）１００質量％中のＮ−ビニルラクタムに由来する構造単位の割合（質量％）は、得られる重合体を例えば中空糸膜の製造に使用した場合に中空糸膜の生産性が向上することから、５０質量％以上であることが好ましく、８０質量％以上であることがより好ましく、９０質量％以上であることがさらに好ましく、１００質量％であることが最も好ましい。従って、その他の単量体に由来する構造単位の割合（質量％）は、５０質量％未満であることが好ましく、２０質量％未満であることがより好ましく、１０質量％未満であることがさらに好ましく、０質量％であることが最も好ましい。
【００５７】
本発明のＮ−ビニルラクタム系重合体は、高温で熱処理するといった加熱促進試験を行っても、着色が少ないという特徴を有している。具体的には、例えば窒素通気下２６０℃で６０分加熱した際の黄色度が２５以下であることが好ましく、より好ましくは２０以下である。また、ハンターＬａｂ色空間におけるｂ値が１３以下であることが好ましく、より好ましくは１０以下である。この範囲であれば、長期保存においても着色が少なく、製品価値を下げることはない。
【００５８】
本発明のＮ−ビニルラクタム系重合体は、次亜リン酸（塩）を含む還元剤を用いた場合には、次亜リン酸（塩）由来の構造単位（リンを含む構造単位）を有している。Ｎ−ビニルラクタム系重合体の全質量１００質量％における、次亜リン酸（塩）由来の構造単位の割合（質量％）は、０．０１質量％以上、５質量％以下であることが好ましい。ここで、次亜リン酸塩由来の構造単位とは、−ＰＨ（＝Ｏ）（ＯＭ）（Ｍは金属元素、または有機アミン残基）で表される。この構造単位が上記範囲であれば、Ｎ−ビニルラクタム系重合体の高温における色調が特に良好になる。この構造単位の割合は、後述する実施例で説明するように、31Ｐ−ＮＭＲを用いて行える。
【００５９】
他の亜リン酸（塩）等を用いる場合も、リン系連鎖移動剤に由来する構造単位（リンを含む原子団ともいう）の合計が上記範囲であることが好ましい。
【００６０】
本発明のＮ−ビニルラクタム系重合体のフィケンチャー法によるＫ値は、１０〜５０が好ましく、２０〜４０がより好ましく、２５〜３５がさらに好ましい。本発明の製造方法は、低分子量のＮ−ビニルラクタム系重合体の着色を抑制する効果が大きいためである。Ｋ値が上記範囲であれば、分散対象を分散させる能力や、重合体自体が媒体に分散する能力が高い。フィケンチャー法によるＫ値は、以下の測定方法によって求めることができる。Ｋ値が２０未満である場合には５質量％（ｇ／１００ｍｌ）溶液の粘度を測定し、Ｋ値が２０以上の場合は１質量％（ｇ／１００ｍｌ）溶液の粘度を測定する。試料濃度は乾燥物換算する。Ｋ値が２０以上の場合、試料は１．０ｇを精密に計りとり、１００ｍｌのメスフラスコに入れ、室温で蒸留水を加え、振とうしながら完全に溶かして蒸留水を加えて正確に１００ｍｌとする。この試料溶液を恒温槽（２５±０．２℃）で３０分放置後、ウベローデ型粘度計を用いて測定する。溶液が２つの印線の間を流れる時間を測定する。数回測定し、平均値をとる。相対粘度を測定するために、蒸留水についても同様に測定する。２つの得られた流動時間をハーゲンバッハ−キュッテ（Ｈａｇｅｎｂａｃｈ−Ｃｏｕｅｔｔｅ）の補正に基づいて補正する。
【００６１】
【数１】
0005867851.tif 000002
上記式中、Ｚは濃度Ｃの溶液の相対粘度（ηｒｅｌ）、Ｃは濃度（質量％：ｇ／１００ｍｌ）である。相対粘度ηｒｅｌは次式により得られる。
ηｒｅｌ＝（溶液の流動時間）÷（水の流動時間）
【実施例】
【００６２】
以下に実施例を掲げて本発明をさらに詳細に説明するが、本発明はこれらの実施例のみに限定されるものではない。なお、特に断りのない限り、「部」は「質量部」を、「％」は「質量％」を意味するものとする。
【００６３】
また、重合体のＫ値、主鎖末端の次亜リン酸（塩）に由来する構造単位量、黄色度、ハンター色空間ｂ値は、下記の方法に従って測定した。
【００６４】
＜重合体のＫ値の測定＞
上記のＫ値の測定法により測定した。
【００６５】
＜重合体主鎖末端の次亜リン酸（塩）に由来する構造単位の分析＞
重合体主鎖末端の次亜リン酸（塩）に由来する構造単位は、31Ｐ−ＮＭＲを用いて、主鎖末端の次亜リン酸構造を定量することにより測定した。すなわち、31Ｐ−ＮＭＲの積分強度比から、全てのリン化合物に対する重合体の主鎖末端の次亜リン酸基の割合を計算した。さらに、単量体とリン化合物の使用量から、Ｎ−ビニルラクタムの全質量１００質量％における主鎖末端のリンを含む構造単位の割合（質量％）を算出した。
31Ｐ−ＮＭＲの測定条件：
測定する重合体を室温で減圧乾燥し、得られた固形分を重水（アルドリッチ社製）に１０％となるように溶解し、Ｖａｒｉａｎ社製ＵｎｉｔｙＰｌｕｓ−４００（４００ＭＨｚ、パルスシーケンス：ｓ２ｐｕ１、測定間隔：１０．０００秒、パルス：４５．０度、捕捉時間：０．８００秒、積算回数：１２８回）にて測定した。
【００６６】
＜黄色度、ハンター色空間ｂ値＞
以下の手順で高温条件下での色調の評価を行った。
（１）実施例、比較例で得られた重合体（粉体）を、窒素通気下、２６０℃で６０分間加熱した後、空気中で放冷した。
（２）続いて、デシケーター中で空冷し、室温に戻ったサンプルを、色差計を用いて以下の条件で、Ｌ、ａ、ｂを測定した。
装置：日本電色工業株式会社「色差計ＳＥ−２０００」
測定方法：加熱後のサンプルを石英セルに入れ、遮光下「反射モード」にて測定する。得られたＬ、ａ、ｂから黄色度（ＹＩ）を算出した。
【００６７】
【数２】
0005867851.tif 000003
【００６８】
実施例１
Ｎ−ビニルピロリドン（ＮＶＰ）の重合を行った。まず、マックスブレンド（住友重機械工業株式会社の登録商標）型の攪拌翼、ガラス製の蓋を備えたＳＵＳ製反応容器に、イオン交換水２３７．８０部、イソプロパノール（ＩＰＡ）２３７．８０部、次亜リン酸ナトリウム（ＳＨＰ）３．９０部、ジエタノールアミン（ＤＥＡ）０．５０部を仕込み、８３〜８６℃に昇温した。
【００６９】
ＮＶＰ５００．００部を滴下ロートに入れ、別の滴下ロートに２，２’−アゾビス−２−アミジノプロパン二塩酸塩（和光純薬工業社製；Ｖ−５０）１．００部をイオン交換水１９．００部に溶解させた開始剤溶液を入れ、同時に滴下を開始した。ＮＶＰは１８０分かけて滴下し、開始剤溶液は２１０分かけて滴下した。反応温度は８３〜８６℃に維持した。重合開始から２１０分後と２４０分後に、それぞれ、１０％のＶ−５０水溶液５部を一括で添加した。８３〜８６℃を保ったまま撹拌を続け、重合開始から２７０分経過後、重合および熟成を終了した。
【００７０】
重合後の水溶液を、マルチロールフィールド方式ドラムドライヤー（カツラギ工業社製）で１３０℃で２０秒間乾燥した後、ハンマーミルにて粉砕し、粉砕後の粉体をＪＩＳの試験用の目開き２５０μｍのふるいと、目開き１５０μｍのふるいを用いて分級し、粒径が１５０〜２５０μｍの粉体（本発明の重合体）を調製した。得られた重合体の特性値を表３に示した。また、上記方法で測定した主鎖末端のリンを含む構造単位の割合は、０．４２質量％であった。
【００７１】
実施例２および比較例１〜３
表１に示した各成分を用い、表２に示した条件で重合した以外は、実施例１と同様にしてＮＶＰの重合を行った。得られた重合体の特性値を表３に示した。なお、「Ｖ−５９」は、和光純薬工業社製の２，２’−アゾビス（２−メチルブチロニトリル）である。また、比較例３のＢ−２に１．０／６とあるのは、１．０部を６回に均等に分けて入れたことを意味する。
【００７２】
【表１】
0005867851.tif 000004
【００７３】
【表２】
0005867851.tif 000005
【００７４】
【表３】
0005867851.tif 000006
【産業上の利用可能性】
【００７５】
本発明法で得られるＮ−ビニルラクタム系重合体は、着色が少なく、広範囲な用途に有用である。用途の一例を挙げれば、各種無機物や有機物の分散剤、凝集剤、増粘剤、粘着剤、接着剤、表面コーティング剤、架橋性組成物等であり、より具体的には、泥土分散剤、セメント材料分散剤、セメント材料用増粘剤、洗剤用ビルダー、洗剤用色移り防止剤、重金属捕捉剤、金属表面処理剤、染色助剤、染料定着剤、泡安定剤、乳化安定剤、インク染料分散剤、水性インク安定剤、塗料用顔料分散剤、塗料用シックナー、感圧接着剤、紙用接着剤、スティック糊、医療用接着剤、貼付剤用粘着剤、化粧パック用粘着剤、樹脂用フィラー分散剤、記録紙用コーティング剤、インクジェット紙用表面処理剤、感光性樹脂用分散剤、帯電防止剤、保湿剤、肥料用バインダー、高分子架橋剤、樹脂相溶化剤、写真薬添加剤、化粧用調剤添加剤、整髪料助剤、ヘアスプレー添加剤、サンスクリーン組成物用添加剤、あるいは、種々の工業用途（例えば、中空糸膜の製造）に用いられる。